(57)【要約】【課題】本発明は、長期の保存後に、粘度変化が少なく、粗大粒子が生じ難い顔料分散体、およびインクジェット用インクの提供を目的とする。【解決手段】無機顔料（Ａ）、1つ以上のアニオン性基を有するモノマー単位を有する重合体（Ｂ）からなる顔料分散体であって、前記重合体（Ｂ）の含有量は、無機顔料（Ａ）１００質量部に対して７．０質量部を超え、４５質量部以下であり、前記アニオン性基を有するモノマー単位のアニオン性基が、カルボキシル基、およびスルホン酸基から選ばれる１種以上である、顔料分散体。【選択図】なし【特許請求の範囲】
【請求項１】
無機顔料（Ａ）、および１つ以上のアニオン性基を有するモノマー単位を有する重合体（Ｂ）を含む顔料分散体であって、
前記重合体（Ｂ）の含有量は、無機顔料（Ａ）１００質量部に対して７．０質量部を超え、４５質量部以下であり、
前記アニオン性基を有するモノマー単位のアニオン性基が、カルボキシル基、およびスルホン酸基から選択される１種以上である、顔料分散体。
【請求項２】
無機顔料（Ａ）は、金属化合物粒子表面に、シリカ、およびアルミナからなる群より選択される１種以上により被覆された第一の被覆層を有する被覆顔料である、請求項１記載の顔料分散体。
【請求項３】
無機顔料（Ａ）は、ルチル型酸化チタンである、請求項１または２記載の顔料分散体。
【請求項４】
無機顔料（Ａ）は、平均一次粒子径が０．１μｍ〜０．６μｍである、請求項１〜３いずれか１項に記載の顔料分散体。
【請求項５】
1つ以上のアニオン性基を有するモノマー単位を有する重合体（Ｂ）が、ポリアクリル酸およびポリアクリル酸塩から選択される１種以上である、請求項１〜４いずれか１項に記載の顔料分散体
【請求項６】
請求項１〜５いずれか１項に記載の顔料分散体を含む、インクジェット用インク。
【請求項７】
さらに疎水性基、および親水性基を含む樹脂を含む、請求項６記載のインクジェット用インク。
【発明の詳細な説明】
【技術分野】
【０００１】
本発明は、成形体、塗料、捺染剤、文具用インク、印刷用インク、フレキソ印刷用インク、およびインクジェット用インク等に使用できる顔料分散体に関する。
【背景技術】
【０００２】
これまで各種印刷（グラビア印刷方式、フレキソ印刷方式、シルクスクリーン印刷等）では、白地ではない記録媒体（例えば、樹脂フィルム、板紙、布地、段ボール等）に印刷する場合、白色インクを塗工した後に有彩色インクや黒インクを塗工することで印刷画像を際立たせ、視認性を高める方法が用いられる。
【０００３】
インクジェット印刷方式でも、同じ目的で白色インキを使用する場合がある。白色インクは、無機顔料を使用するのが一般的である。無機顔料は、有機顔料と比較して光の屈折率が高く良好な白色度が得られる。
【０００４】
しかし、無機顔料を使用した白色インクは、無機顔料の比重が重く沈降しやすい。そのため、経時後に振とうや撹拌することで無機顔料を再分散しやすい性質が求められていた。
【０００５】
特許文献１には、酸化チタン、ならびにアクリル酸、メタクリル酸、マレイン酸、およびスルホン酸基含有ビニルモノマーから選ばれる少なくとも１種のアニオン性基含有モノマー単位を７２質量％以上含有し、質量平均分子量が３，０００以上５０，０００以下である重合体を含み、酸化チタンに対して前記重合体を１質量％以上７質量％以下配合した顔料分散体が開示されている。
【０００６】
特許文献２には、酸化チタン、ポリカルボン酸塩やポリアクリル酸塩等を含む、顔料分散体が開示されている。
【先行技術文献】
【特許文献】
【０００７】
【特許文献１】特開２０１７−７５３０２号公報
【特許文献２】特開２０１８−１５８９９４号公報
【発明の概要】
【発明が解決しようとする課題】
【０００８】
インクジェット印刷は、微細なノズルからインクの液滴を射出して印刷するため、インクの粘度変化、および粗大粒子の存在により所望の画像が形成できないことが多かった。従来の白色インクは、顔料分散体の作製後、長期間保存すると粘度が増大し、粗大粒子が増加して印刷画像が悪化する問題があった。
【０００９】
本発明は、長期の保存後に、粘度変化が少なく、粗大粒子が生じ難い顔料分散体、およびインクジェット用インクの提供を目的とする。
【課題を解決するための手段】
【００１０】
本発明の顔料分散体は、無機顔料（Ａ）、1つ以上のアニオン性基を有するモノマー単位を有する重合体（Ｂ）からなる顔料分散体であって、
前記重合体（Ｂ）の含有量は、無機顔料（Ａ）１００質量部に対して７．０質量部を超え、４５質量部以下であり、
前記アニオン性基を有するモノマー単位のアニオン性基が、カルボキシル基、およびスルホン酸基から選ばれる１種以上である。
【発明の効果】
【００１１】
上記の本発明によれば、長期の保存後に、粘度変化が少なく、粗大粒子が生じ難い顔料分散体、およびインクジェット用インクを提供できる。
【発明を実施するための形態】
【００１２】
まず、本明細書の用語を定義する。「（メタ）アクリロイル」は、「アクリロイルおよびメタクリロイル」である。「（メタ）アクリル」は、「アクリルおよびメタクリル」である。「（メタ）アクリル酸」は、「アクリル酸およびメタクリル酸」である。「（メタ）アクリレート」は、「アクリレートおよびメタクリレート」である。モノマーは、エチレン性不飽和基含有単量体である。また、「Ｃ．Ｉ．」は、カラーインデックス（Ｃ．Ｉ．）を意味する。
【００１３】
本発明の顔料分散体は、無機顔料（Ａ）、1つ以上のアニオン性基を有するモノマー単位を有する重合体（Ｂ）からなる顔料分散体であって、
前記重合体（Ｂ）の含有量は、無機顔料（Ａ）１００質量部に対して７．０質量部を超え、４５質量部以下であり、
前記アニオン性基を有するモノマー単位のアニオン性基が、カルボキシル基、およびスルホン酸基から選ばれる１種以上である。
本発明の顔料分散体は、各種の着色用途に使用することが可能であり、例えば、樹脂成形体、一般塗料、自動車用塗料、捺染剤、文具用インク（例えば、ボールペン用、万年筆用等）、グラビア印刷用インク、フレキソ印刷用インク、インクジェット用インク等が挙げられる。これらの中でも、インクジェット用インクがより好ましい。本明細書では、顔料分散体をインクジェット用インクに適用する態様を中心に説明する。
【００１４】
本発明の顔料分散体は、重合体（Ｂ）のアニオン性基が無機顔料（Ａ）の表面に吸着する吸着基として作用する。加えて、アニオン性基の反発力により無機顔料（Ａ）の再凝集を抑制し、粘度の経時増加、および粗大粒子の経時増加を抑制できる。これらの効果は無機顔料（Ａ）の表面に吸着する重合体（Ｂ）を適量使用することで得られる。重合体（Ｂ）の使用量が不適切な場合、顔料分散体を作製した直後の粘度および粗大粒子の量が良好であっても、長期保存後には悪化する。
【００１５】
（無機顔料（Ａ））
本明細書で無機顔料（Ａ）は、白色インクとして使用可能な金属化合物の粒子である。無機顔料（Ａ）は、例えば、金属酸化物、硫酸バリウム、炭酸カルシウム等が挙げられる。金属酸化物は、例えば、二酸化チタン（以降、酸化チタンと記載する）、チタン酸バリウム、酸化ジルコニウム、酸化亜鉛、二酸化ケイ素（シリカ）、酸化アルミニウム（アルミナ）酸化マグネシウム等が挙げられる。これらの中でも高い白色度を示す屈折率、従来の印刷インクの色相を再現する観点から、酸化チタンが好ましい。酸化チタンの結晶構造には、ルチル型（正方晶）、アナターゼ型（正方晶）、ブルッカイト型（斜方晶）があるが、結晶の安定性、白色度、及び入手性の観点から、ルチル型酸化チタンが好ましい。
【００１６】
無機顔料（Ａ）は、金属化合物粒子表面に、シリカ、およびアルミナからなる群より選択される１種以上により被覆された第一の被覆層を有する被覆顔料であることが好ましい。無機顔料（Ａ）が例えば酸化チタンである場合、光触媒活性による有機物分解性を有するため、酸化チタン粒子の表面をシリカやアルミナ等の無機酸化物で表面処理をすることが好ましい。また、無機顔料（Ａ）が例えば硫酸バリウム、炭酸カルシウムである場合、顔料分散体作製時に他の成分との親和性を向上させる面で、無機酸化物で表面処理をすることが好ましい。
【００１７】
酸化チタンの表面処理は、例えば、アルミナ処理、シリカ処理、亜鉛、マグネシウム、ジルコニウム等を含有する無機水和物で被覆して、第一の被覆層を形成することが好ましい。これらの中でも、被覆後の酸化チタンの分散性が向上する面でアルミナ処理、シリカ処理、アルミナ及びシリカによる処理が好ましい。第一の被覆層が形成された酸化チタンは、インク等作製時の溶媒に対する親和性がより向上する。なお、アルミナ処理であれば分散時のｐＨを適切に設定すれば、粒子の表面が等電点を超え分散性が良好となる。また、シリカ処理であれば、粒子表面の等電点がより低くなるため分散性が良好となり、重合体（Ｂ）が被覆し易くなる。
【００１８】
無機顔料（Ａ）は、ポリオール等の有機化合物を使用して第一の被覆層上に第二の被覆層を形成することが好ましい。これにより無機顔料（Ａ）を一旦、粉末化する際の乾燥凝集を抑制できるため、その後、インク等の組成物を作製する際の分散性が向上する。
【００１９】
無機顔料（Ａ）の形状は、粒状、針状など特に制限されない。無機顔料（Ａ）の平均一次粒子径は、白色度の観点から、０．１μｍ以上が好ましく、０．１５μｍ以上がより好ましく、０．２μｍ以上がさらに好ましい。また、平均一次粒子径は、再分散性の観点から、０．６μｍ以下が好ましく、０．５μｍ以下がより好ましく、０．４μｍ以下がさらに好ましい。なお、平均一次粒子径の測定方法は、走査型電子顕微鏡の拡大画像から任意の２０粒子を選択して計算する平均値である。粒子画像が例えば楕円形である場合縦軸方向の長さを使用する。
【００２０】
酸化チタンの市販品は、例えば、石原産業社製の商品名：タイペークＲ、ＣＲ、ＰＦシリーズ、堺化学工業社製の商品名：Ｒシリーズ、テイカ社製の商品名：ＪＲ、ＭＴシリーズ、チタン工業社製の商品名：ＫＵＲＯＮＯＳ  ＫＲシリーズ、富士チタン工業社製の商品名：ＴＲシリーズ等が挙げられる。
【００２１】
（重合体（Ｂ））
本明細書で重合体（Ｂ）は、1つ以上のアニオン性基を有するモノマー単位を有し、アニオン性基を有するモノマー単位のアニオン性基が、カルボキシル基、スルホン酸基から選ばれる少なくとも1種である。
【００２２】
（重合体（Ｂ）を構成するモノマー単位）
重合体（Ｂ）は１つ以上のアニオン性基を有するモノマー単位を必須とし、必要に応じてアニオン性基をもたないモノマー単位を併用できる。
【００２３】
（アニオン性基を有するモノマー単位）
アニオン性基を有するモノマー単位のアニオン性基は、カルボキシル基、スルホン酸基が好ましい。アニオン性基の存在により重合体（Ｂ）が無機顔料（Ａ）に吸着し易くなり、負帯電による斥力が働くため、無機顔料（Ａ）同士が凝集し難くなる。
アニオン性基を有するモノマーは、例えば、アクリル酸、メタクリル酸、スチレンスルホン酸、２−アクリルアミド−２−メチルプロパンスルホン酸等が挙げられる。
【００２４】
（アニオン性基をもたないモノマー単位）
アニオン性基をもたないモノマー単位は、例えば、ノニオン性モノマー、スチレン系モノマー、スチレン系モノマー以外の芳香族基含有モノマー、アルキル基含有モノマー等が好ましい。
ノニオン性モノマーは、例えば、アルキレングリコール（メタ）アクリレートが挙げられる。
【００２５】
アルキレングリコール（メタ）アクリレートは、例えば、２−メトキシエチル（メタ）アクリレート、２−エトキシエチル（メタ）アクリレート、２−メトキシプロピル（メタ）アクリレート、ジエチレングリコールモノメチルエーテル（メタ）アクリレート、ジエチレングリコールモノエチルエーテル（メタ）アクリレート、ジエチレングリコールモノ−２−エチルヘキシルエーテル（メタ）アクリレート、ジプロピレングリコールモノメチルエーテル（メタ）アクリレート、トリエチレングリコールモノメチルエーテル（メタ）アクリレート、トリエチレングリコールモノエチルエーテル（メタ）アクリレート、トリプロピレングリコールモノメチルエーテル（メタ）アクリレート、テトラエチレングリコールモノメチルエーテル（メタ）アクリレート、ポリエチレングリコールモノメチルエーテル（メタ）アクリレート、ポリプロピレングリコールモノメチルエーテル（メタ）アクリレート、ポリエチレングリコールモノラウリルエーテル（メタ）アクリレート、ポリエチレングリコールモノステアリルエーテル（メタ）アクリレート、及びオクトキシポリエチレングリコール−ポリプロピレングリコール（メタ）アクリレート等の、アルキレングリコールモノアルキルエーテル（メタ）アクリレート；
フェノキシエチル（メタ）アクリレート、フェノキシジエチレングリコール（メタ）アクリレート 、フェノキシテトラエチレングリコール（メタ）アクリレート、フェノキシヘキサエチレングリコール（メタ）アクリレート、フェノキシポリエチレングリコール（メタ）アクリレート、パラクミルフェノキシエチル（メタ）アクリレート、パラクミルフェノキシエチレングリコール（メタ）アクリレート、パラクミルフェノキシポリエチレングリコール（メタ）アクリレート、ノニルフェノキシポリエチレングリコール（メタ）アクリレート、ノニルフェノキシポリプロピレングリコール（メタ）アクリレート、及びノニルフェノキシポリ（エチレングリコール-プロピレングリコール）（メタ）アクリレート等の芳香族環を有するアルキレングリコール（メタ）アクリレート；等が挙げられる。
ノニオン性モノマーの市販品は、例えば、ＮＫエステルＭ−２３０Ｇ、同４５０Ｇ、同９００Ｇ（以上、新中村化学工業社製）、ブレンマーＰＭＥ−１０００、同４０００（以上、日油社製）、ライトエステル０４１ＭＡ（共栄社化学社製）等が挙げられる。
【００２６】
疎水性モノマーは、例えば、スチレン系モノマー、スチレン系モノマー以外の芳香族基含有モノマー、アルキル基含有モノマー等が挙げられる。  
スチレン系モノマーとしては、例えば、スチレン、α-メチルスチレン、スチレンマクロマーなどが挙げられる。スチレン系モノマー以外の芳香族基含有モノマーとしては、例えば、ベンジル（メタ）アクリレート、ベンジ、フェノキシ（メタ）アクリレート、等が挙げられる。アルキル基含有モノマーとしては、例えば、メチル（メタ）アクリレート、エチル（メタ）アクリレート、（イソ）プロピル（メタ）アクリレート、（イソ）ブチル（メタ）アクリレート、（ターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート、ベヘニル（メタ）クリレート等が挙げられる。
【００２７】
芳香族基含有モノマーは、スチレン系モノマー、芳香族基含有（メタ）アクリレート等が挙げられる。スチレン系モノマーは、例えば、スチレン、２−メチルスチレン、及びジビニルベンゼンが挙げられる、芳香族基含有（メタ）アクリレートは、例えば、ベンジル（メタ）アクリレート等が挙げられる。
【００２８】
（重合体（Ｂ）の製造）
重合体（Ｂ）は、モノマー混合物を重合して合成できる。前記重合は、例えば、溶液重合、塊状重合、乳化重合、懸濁重合等が挙げられるところ、分子量、分子量分布の制御の容易さの面で溶液重合が好ましい。
【００２９】
溶液重合で用いる溶媒は、特に制限はないが、水、脂肪族アルコール、及びこれらの１以上と水との混合溶媒が挙げられる。水は、水道水等よりもイオン交換水、蒸留水、精製水が好ましい。
【００３０】
重合には、重合開始剤を使用することが好ましい。重合開始剤は、アゾ化合物、過酸化物が挙げられる。アゾ化合物は、例えば、アゾビスイソブチロニトリル、アゾビス２，４−ジメチルバレロニトリル等が挙げられる。過酸化物は、例えば、キュメンヒドロパーオキサイド、ｔ−ブチルヒドロパーオキサイド、ベンゾイルパーオキサイド、ジイソプロピルパーオキシカーボネート、ジｔ−ブチルパーオキサイド、ラウロイルパーオキサイド、ｔ−ブチルパーオキシベンゾエート、ｔ−ブチルパーオキシ−２−エチルヘキサノエート等が挙げられる。
重合開始剤の使用量は、モノマー混合物１００質量部に対して、０．００１〜５質量部程度が好ましい。
【００３１】
重合には、連鎖移動剤を使用できる。これにより重合体（Ｂ）に分子量調整が容易になる。連鎖移動剤は、例えば、メルカプタン類が挙げられる。
【００３２】
本明細書で重合体（Ｂ）は、無機顔料（Ａ）の吸着、負帯電による斥力の面から、ポリアクリル酸およびポリアクリル酸塩から選択される１種以上が好ましく、ポリアクリル酸がより好ましい。なお、ポリアクリル酸は、スルホン酸基含有ポリアクリル酸が好ましい。
【００３３】
重合体（Ｂ）のアニオン性基は、塩を形成することが好ましい。塩基は、例えば、アンモニア、ジメチルアミノエタノール、トリエチルアミン等の有機アミン、水酸化リチウム、水酸化ナトリウム、水酸化カリウムなどのアルカリ金属の水酸化物等が挙げられる。
【００３４】
ポリアクリル酸の市販品は、例えば、アロンＴ−５０（Ｍｗ６，０００），アロンＡ−１０ＳＬ（Ｍｗ５，０００），アロンＡ−３０ＳＬ（６，０００）（いずれも東亞合成社製）、アクアリックＤＬ、アクアリックＹＳ（いずれも日本触媒社製）などが挙げられる。スルホン酸基含有ポリアクリル酸の市販品は、例えば、アロンＡ−６０１２（Ｍｗ１０，０００）（東亞合成社製）、アクアリックＧＬ、アクアリックＬＳ（いずれも日本触媒社製）等が挙げられる。
【００３５】
重合体（Ｂ）の質量平均分子量（Ｍｗ）は、１，０００以上が好ましく、３，０００以上がより好ましく、５，０００以上がさらに好ましい。また、質量平均分子量の上限は、５０，０００以下が好ましく、３０，０００以下がより好ましく、１０，０００以下がさらに好ましい。適度な質量平均分子量により長期間の保存での粘度変化が少なく、粗大粒子が増加し難い。
【００３６】
重合体（Ｂ）の含有量は、無機顔料（Ａ）１００質量部に対して、７．０質量部を超え、４５質量部以下である。なお、重合体（Ｂ）の含有量は、１１質量部を超える量が好ましく、１５質量部を超える量がより好ましい。また、４０質量部以下が好ましく、３５質量部以下がより好ましい。適度に含有すると長期間の保存での粘度変化が少なく、粗大粒子が増加し難い。
【００３７】
（顔料分散体の製造方法）
顔料分散体の製造は、例えば、無機顔料（Ａ）、重合体（Ｂ）、水、および必要に応じて消泡剤等の添加剤を配合し、予備混合する。次いで、得られた混合物を分散機等で分散して得る。
前記予備混合は、例えば、ディスパー、プラネタリーミキサー、ニーダー等が挙げられる。予備混合は、少なくとも分散機に混合物を導入しやすい形態を得る目的で実施されるが、分散機での分散性の向上、無機顔料（Ａ）と重合体（Ｂ）の吸着性の観点から、せん断強度を考慮した混練工程として位置付けてもよい。
【００３８】
分散機は、例えば、予備混合で使用したニーダー等の混練混合装置、後ライアー、ボールミル、ビーズミル、コロイドミル等が挙げられる。ビーズミルは、例えば、ガラスビーズ、ジルコニアビーズ等のメディアを使用することが好ましく、ビーズミルがより好ましく、ジルコニアビーズがさらに好ましい。なお、ジルコニアビーズの直径は１．２ｍｍΦ以下が好ましく、１．０ｍｍΦ以下がより好ましく、０．８ｍｍΦ以下がさらに好ましい。ビーズ径が小さいほどビーズの衝突による無機顔料（Ａ）に対する衝撃が小さくなり過分散（無機顔料（Ａ）の１次粒子が破砕されること）を抑制し、粘度および粗大粒子が増加し難い安定な顔料分散体を得やすい。
【００３９】
分散時の温度は、無機顔料（Ａ）の分散性、ビーズ摩耗の観点から１０℃以上４０℃以下が好ましい。なお、より好ましくは３５℃以下であり、さらに好ましくは３０℃以下である。
分散時間は、顔料分散体が目的の分散粒径、粗大粒子の低減、白色度に到達するまでであるが、重合体（Ａ）の吸着の観点と、無機顔料（Ａ）の破砕の観点から、好ましくは１時間以上、より好ましくは２時間以上、さらに好ましくは３時間以上である。また、１００時間以下、より好ましくは７５時間以下、さらに好ましくは５０時間以下である。
【００４０】
顔料分散体の無機顔料（Ａ）の分散時の体積平均粒度分布（ｄ５０）は、１００ｎｍ以上６００ｎｍ以下が好ましく、２００ｎｍ以上４００ｎｍ以下がより好ましく、２４０ｎｍ以上３８０ｎｍ以下がさらに好ましい。適度な粒度分布（ｄ５０）により、白色インクの白色度と顔料分散体の長期の保存での安定性がより向上する。
【００４１】
顔料分散体の作製には、溶媒を使用できる。溶媒は、水、または、脂肪族アルコールの１つ以上と水との混合溶媒が挙げられる。水は、水道水等よりもイオン交換水、蒸留水、精製水が好ましい。
【００４２】
（インクジェット用インク）
本明細書のインクジェット用インクは、顔料分散体を含む。また、インクジェット用インクは、顔料分散体に加え、樹脂、塩基性物質、水、水溶性溶剤、界面活性剤、および架橋剤等から選択される材料を適宜追加して作製できる。
【００４３】
樹脂は、例えば、ポリエステル樹脂、ポリウレタン樹脂、ポリエポキシ樹脂、ポリアミド樹脂、ポリエーテル樹脂、シリコーン樹脂、ポリオレフィン樹脂、ポリスチレン系樹脂、ポリビニルアルコール系樹脂、ポリビニルエステル系樹脂、ポリアクリル酸樹脂、不飽和カルボン酸系樹脂、セルロース類、ロジン類、天然ゴム等が挙げられる。
【００４４】
本明細書のインクジェット用インクは、さらに疎水性基、および親水性基を含む樹脂（以下、樹脂（Ｘ）という）を含むことが好ましい。樹脂（Ｘ）を含有するとインクジェット用インクを印刷して形成する被膜の耐水性がより向上する。樹脂（Ｘ）は、例えば疎水性記含有モノマーおよび親水性基含有モノマーを重合して作製できる。
【００４５】
樹脂（Ｘ）は、モノマー混合物を重合して合成できる。前記重合は、例えば、溶液重合、塊状重合、乳化重合、懸濁重合等が挙げられる。
【００４６】
前記疎水性基は、芳香族基、アルキル基等が挙げられる。これらの中でも芳香族基が好ましい。樹脂（Ｘ）に疎水性基を付与するモノマーは、例えば、スチレン、ベンジルアクリレート、ベンジルメタクリレート、フェノキシアクリレート、ラウリルアクリレート、ステアリルアクリレート、ベヘニルアクリレート等が挙げられる。また、マクロモノマーなどの疎水性のオリゴマー、ポリマーなどを側鎖に有するビニル化合物が挙げられる。市販品は、例えば、スチレンマクロマー（例えば、ＡＳ−６（東亞合成社製））、疎水性のアクリル樹脂を側鎖に有するビニル化合物（例えば、ＡＡ−６（東亞合成社製））、疎水性のウレタン樹脂を側鎖に有するビニル化合物、疎水性のエステル樹脂を側鎖に有するビニル化合物、疎水性のエーテル樹脂を側鎖に有するビニル化合物等が挙げられる。
【００４７】
前記親水性基は、塩を形成する基であり、例えば、カルボキシル基、スルホン酸基、リン酸基、ホスホン酸基、アミノ基等、ノニオン性基（例えばヒドロキシル基、アルキレンオキサイド基）が挙げられる。これらの中でもカルボキシル基が好ましい。また、樹脂（Ｘ）に親水性基を付与するモノマーは、例えば、アクリル酸、メタクリル酸、マイレン酸、イタコン酸、スチレンスルホン酸、２−アクリルアミド−２−メチルプロパンスルホン酸等である。また、親水性のアルキレンオキサイドの重合体が結合したビニルモノマー（例えばブレンマーＰＭＥ−１０００、同４０００（日油社製））が挙げられる。
【００４８】
樹脂（Ｘ）はインクジェット用インクとして使用する場合、形成する被膜の耐水性がより向上する面で、モノマー混合物中に疎水性基含有モノマーを５０ｍｏｌ％を超えて含むことが好ましい。
【００４９】
樹脂（Ｘ）の市販品は、例えば、スチレン(メタ）アクリル樹脂であればＪｏｃｃｒｙｌ６９０、６７等に代表されるＪｏｎｃｒｙｌシリーズ（ＢＡＳＦ社製）、Ｘ−１（星光ＰＭＣ社製）、スチレン（無水）マレイン酸樹脂であればＳＭＡ１４４０、ＳＭＡ２６２５、ＳＭＡ３８４０等に代表されるＳＭＡレジンシリーズ（ＣｒａｙＶａｌｌｅｙ社製）、(メタ）アクリル樹脂であればＶＳ−１０５７、Ｘ−３１０、ＴＳ−１３１６（星光ＰＭＣ社製）等が挙げられる。
【００５０】
樹脂（Ｘ）の含有量は、無機顔料（Ａ）１００質量部に対して、２０質量部〜１５０質量部が好ましい。より好ましくは３５質量部〜１３５質量部、さらに好ましくは５０質量部〜１２０質量部である。
【００５１】
塩基性物質は、無機塩基、有機塩基が挙げられる。無機塩基は、例えば、水酸化カリウム、水酸化ナトリウム、炭酸水素ナトリウム、炭酸ナトリウム等が挙げられる。有機塩基は、例えば、１級〜３級のアミンを用いることができる。例えば、アンモニア、メチルアミン、ジメチルアミン、トリメチルアミン、エチルアミン、ジエチルアミン、トリエチルアミン等のアルキルアミン。アミノエタノール、メチルアミノエタノール、ジメチルアミノエタノール、エチルアミノエタノール、ジエチルアミノエタノール、ジエタノールアミン、トリエタノールアミン等のアルカノールアミン；メトキシポリ（オキシエチレン／オキシプロピレン）−２−プロピルアミン等のノニオン性基を有するアミン等が挙げられる。
【００５２】
水溶性溶剤は、インクの乾燥を防止や、分散安定性向上に作用する。また、インクジェット印刷後の基材への浸透性、濡れ広がり性がより向上する。
水溶性溶剤は、例えば、多価アルコール類、多価アルコールアルキルエーテル類、多価アルコールアリールエーテル類、含窒素複素環化合物、アミド類、アミン類、含硫黄化合物類、プロピレンカーボネート、炭酸エチレン等が挙げられる。
【００５３】
界面活性剤は、アニオン性界面活性剤、カチオン性界面活性剤、ノニオン性界面活性剤、両性界面活性剤が挙げられる。
【００５４】
架橋剤は、印刷後の被膜の強度が向上する。架橋剤は、例えば、グリシジル系架橋剤、カルボジイミド系架橋剤、オキサゾリン系架橋剤、イソシアネート系架橋剤、アジリジン系の架橋剤等を使用することができる。
【００５５】
（インクジェット用インクの作製方法）
インクジェットインクの作製法の一例を説明する。
顔料分散体に対して、樹脂、塩基性物質、水、水溶性溶剤、さらに必要に応じてアニオン性界面活性剤、カチオン性界面活性剤、ノニオン性界面活性剤、両性界面活性剤等の界面活性剤、ｐＨ調整剤等及びその他の成分を添加して作製する。
顔料分散体を撹拌下、所望の成分を添加し、十分撹拌して作製する。撹拌の際、必要に応じて加温できる。
【００５６】
撹拌装置は、例えば、ハイスピードミキサー、ホモジナイザー、プラネタリーミキサー、トリミックス、ニーダー、エクストルーダー、横型サンドミル、縦型サンドミル、アニューラ型ビーズミル、ペイントシェイカー、ボールミル等、超音波発振子を具備する分散機、２本ロールミル、３本ロールミル等が挙げられる。
【実施例】
【００５７】
以下、実施例を挙げて本発明を具体的に説明するが、本発明は、実施例に特に限定されない。なお、実施例中、「部」は「質量部」であり、「％」は「質量％」を表す。
【００５８】
以下、実施例で使用した材料を記載する。
（無機顔料（Ａ））
タイペーク  ＣＲ−５８（石原産業社製）
二酸化チタン（ルチル型）
平均一次粒子径：０．２８μｍ
第一の被覆層を形成した化合物：アルミナ
タイペーク  ＣＲ−８０（石原産業社製）
二酸化チタン（ルチル型）
平均一次粒子径：０．２５μｍ
第一の被覆層を形成した化合物：アルミナ、シリカ
【００５９】
（重合体（Ｂ））
・アニオン性基としてカルボキシル基を有する重合体
アロン  Ａ−１０ＳＬ（東亞合成社製）
ポリアクリル酸
Ｍｗ５，０００
不揮発分４０％
・アニオン性基としてカルボキシル基、およびスルホン酸基を有する重合体のナトリウム塩
アロン  Ａ−６０１２（東亞合成社製）
ポリアクリル酸スルホン酸系共重合体ナトリウム
Ｍｗ１０，０００
不揮発分４０％
【００６０】
・疎水性基として芳香族基、親水性基としてカルボキシル基を有する樹脂（Ｘ）
Ｊｏｎｃｒｙｌ ６９０（ＢＡＳＦ）
スチレンアクリル樹脂
Ｍｗ１６，５００
不揮発分  ９８．５％
【００６１】
（水溶性溶剤）
ジエチレングリコールモノ−ｎ−ブチルエーテル
プロピレングリコール
【００６２】
（界面活性剤）
・ノニオン性界面活性剤
サーフィノールＤＦ１１０Ｄ（ＥＶＯＮＩＫ社製）
【００６３】
（防腐剤）
プロキセルＧＸＬ（ロンザ社製）
【００６４】
顔料分散体及びインクの評価方法を以下に示す。
【００６５】
（アロンＡ−１０ＳＬ  ＮａＯＨ水溶液の作製）
水酸化ナトリウム５０.０部をイオン交換水５０.０部に溶解し、５０.０％水酸化ナトリウム水溶液を作製した。２００ｍｌガラス瓶にアロンＡ−１０ＳＬ（不揮発分４０％）を６９．５部はかり取り、これに５０％水酸化ナトリウム水溶液を３０．０部添加した。この際、ガラス瓶容器を氷冷して５０℃以下を維持しながら５０％水酸化ナトリウム水溶液を添加した。５０％水酸化ナトリウム水溶液の添加後、混合液のｐＨを確認し、さらに５０％水酸化ナトリウム水溶液を０．５部追加して撹拌しｐＨが９．２〜９．５の範囲となるよう調整し、アロンＡ−１０ＳＬの濃度が２８．１％のアロンＡ−１０ＳＬ  ＮａＯＨ水溶液を得た。
【００６６】
（Ｊｏｎｃｒｙｌ６９０  ＮａＯＨ水溶液の作製）
水酸化ナトリウム５０.０部をイオン交換水５０.０部に溶解し、５０.０％水酸化ナトリウム水溶液を作製した。２００ｍｌガラス瓶に粉砕したＪｏｎｃｒｙｌ６９０を２０.０部はかり取り、これにイオン交換水を７３．２部を加えディスパーで撹拌しながら液温が５０℃となるように加温した。これに、５０％水酸化ナトリウム水溶液を６．８部添加し、Ｊｏｎｃｒｙｌ６９０が溶解するまで撹拌し、Ｊｏｎｃｒｙｌ６９０の濃度が２０％のＪｏｎｃｒｙｌ６９０  ＮａＯＨ水溶液を得た。
【００６７】
（作製例１  顔料分散体（１）の作製）
２２５ｍｌのガラス瓶に、アロンＡ−１０ＳＬ  ＮａＯＨ水溶液を９．３部と、イオン交換水を５５．７部を加えてよく撹拌し、０．８ｍｍジルコニアビーズ１６０部を添加し、最後にタイペークＣＲ−８０を３５．０部を添加して、シェーカー（サカタインクスエンジニアリング株式会社製オートマチックシェーカーＳＫ４５０）に設置して６時間分散した。分散後ビーズを除去し顔料分散体（１）を得た。顔料分散体の粒度分布（ｄ５０）はＮａｎｏｔｒａｃ  Ｗａｖｅ（マイクロトラック・ベル社製）を使用しイオン交換水で希釈して測定した。体積平均粒径のｄ５０の値を用いた。
【００６８】
（作製例２〜１９  顔料分散体（２）〜（１９）の作製）
表１に記載の無機顔料（Ａ）、重合体（Ｂ）、使用量に変更した以外は作製例１と同様の方法で顔料分散体（２）〜（１９）を作製した。また、作製例１と同様の方法で粒度分布を測定した。評価結果は表１に記載した通りである。
【００６９】
【表１】
2020084072.tif 000002
【００７０】
（実施例１）
作製例１で製造した顔料分散体（１）を使用してインクジェット用インク（１）を作製した。
顔料分散体（１）以外のインク成分（インク成分液）をあらかじめ混合し、これを撹拌下、顔料分散体（１）へ添加し作製した。
顔料分散体以外のインク成分の作製は、１００ｍｌのガラス容器に、イオン交換水２４．７部、ジエチレングリコールモノ−ｎ−ブチルエーテル７．０部、プロピレングリコール２３．０部、サーフィノールＤＦ１１０Ｄ１．５部、プロキセルＧＸＬ０．２部、疎水性基と親水性基からなる樹脂としてＪｏｎｃｙｒｌ６９０ ＮａＯＨ水溶液１５.０部をはかり取りディスパーで混合しインク成分液を作製した。
２００ｍｌのガラス容器に顔料分散体（１）を２８．６部をはかり取り、液温２５℃下、ディスパーで撹拌しながら、インク成分液７１．４部を添加し、３０分間撹拌しインクジェット用インク（１）を得た。得られたインクの組成を表３に記載する。
【００７１】
（実施例２〜１７、比較例１〜２）
実施例１の材料を表３〜４に記載された材料および使用量に変更した以外は、実施例１と同様の方法で実施例２〜１７、比較例１〜２のインクジェット用インク（２）〜（１９）をそれぞれ作製した。
【００７２】
（インクジェット用インクの評価）
インクジェット用インクの長期の保存後の分散状態の評価は、インクジェット用インクを７０℃で４週間経時する促進評価を行った。結果を表３〜４に示す。
【００７３】
（粘度の測定方法）
インクジェット用インク作製直後と７０℃４週間後の粘度の変化率を評価した。
粘度はＥ型粘度計（東機産業社製「ＥＬＤ型粘度計」）を用いて、ローター（名称1°３４‘×Ｒ２４）、２５℃ において回転数２０ｒｐｍで測定し、３分後の値を粘度として評価した。なお、粘度計は粘度計校正用標準液 ＪＳ１０（日本グリース社製）を用いて校正した。
評価基準は以下の通りである。
○：７０℃４週間保存後の粘度変化率が±１０％未満（良好）
△：７０℃４週間保存後の粘度変化率が±１０％以上±２０％未満（実用上問題なし）
×：７０℃４週間保存後の粘度変化率が±２０％以上（実用不可）
【００７４】
（粒度分布（ｄ５０））
インクジェット用インク作製直後と７０℃４週間後の粒度分布（ｄ５０）の変化率を評価した。
粒度分布（ｄ５０）はＮａｎｏｔｒａｃ  Ｗａｖｅ（マイクロトラック・ベル社製）を使用しイオン交換水で希釈して測定した。体積平均粒径のｄ５０の値を用いた。
評価基準は以下の通りである。
○：７０℃４週間保存後のｄ５０の変化率が±１０％未満（良好）
△：７０℃４週間保存後のｄ５０の変化率が±１０％以上±２０％未満（実用上問題なし）
×：７０℃４週間保存後のｄ５０の変化率が±２０％以上（実用不可）
【００７５】
（粗大粒子）
インクジェット用インク作製直後と７０℃４週間後の粗大粒子を評価した。
粗大粒子の変化は、２５mmφのガラスファイバー製フィルター（ＧＦ／Ｂ  目開き１．０μｍ  ＧＥヘルスケアライフサイエンス社製）を使用した減圧濾過時のインクの通過時間で評価した。粗大粒子が多い、または保存経時後に増加している場合は、フィルターが目詰まりをおこし通過時間が長くなる。また、粗大粒子が過剰になるとフィルターが閉塞しインクを全量ろ過することができない。一般にインクジェットヘッドへインクを供給する経路に使用されるフィルターは1μｍより大きく、本試験方法によりろ過を通過すれば十分といえる。
（評価条件）
評価インクは、顔料分散体中の無機顔料の不揮発分が１０％となるように、実施例１記載の方法で作製した。コックを経由して減圧ポンプを付属したサクションベッセル（ＡＤＶＡＮＴＥＣ社製 ＶＴ−５００  ０．５Ｌ）に１５ｍｌの目盛のついたファンネルと２５mmφのガラスファイバー製フィルター（ＧＦ／Ｂ  ＧＥヘルスケアライフサイエンス社製）をのせた直径２５ｍｍフィルターホルダー（ＡＤＶＡＮＴＥＣ社製）をのせた。サクションベッセル内が減圧されないようにコックを使用して減圧ポンプ（東京理化学器械社製  アスピレーター  Ａ-1000Ｓ）を稼働し、インク１５ｍｌをファンネルのメモリを使用してはかり取った。次いで、ポンプとサクションベッセルの開圧をスタートとしインク全量がフィルターを通過する時間を計測した。６０秒以内にろ過フィルターが閉塞し顔料分散体が通過しない場合はファンネル内に残留したインクの量を計測した。評価基準は以下の通りである。
○：インク通過時間が３５秒未満（良好）
△：インク通過時間が３５秒以上６０秒未満（実用上問題なし）
×：インク通過時間が６０秒以上（実用不可）
【００７６】
（白色度）
インクジェット用インク作製直後の白色度を目視とＬ＊値で評価した。透明のフィルム（ＴＡＣ５０ １２５×３００ｍ２ Ｒ１ エム・ビー・エス社製）を塗工台（Ｋ１０１コ
ントロールコーター  ＲＫ  Ｐｒｉｎｔ  Ｃｏａｔ  Ｉｎｓｔｒｕｍｅｎｔｓ）にセットし、メータバー  Ｋ１０１ ウェット１２μｍ（ＲＫ  Ｐｒｉｎｔ  Ｃｏａｔ  Ｉｎｓｔｒｕｍｅｎｔｓ）を用いて、スピード６にてインクを塗工後、８０℃で３分間乾燥した。乾燥したフィルムを均一濃度板（濃度２．０  半光沢タイプ  富士フイルム社製）の上にのせ、Ｘ−ｒｉｔｅ ｉ１（ビデオジェット・エックスライト社製）を用いてＬ*値を測
定し白色度とした。測定条件は、観測光源：Ｄ５０、観測視野：２°、濃度：ＤＩＮ，白色基準：Ａｂｓ、フィルター：Ｎｏ、Ｍファクター：Ｍ０  とした。ＣＩＥＬａｂLabを測定した時のＬ*値を使用した。評価基準は以下の通りである。
○：Ｌ＊値及び目視のいずれもが十分である（良好）
△：Ｌ＊値または目視のいずれかが不十分である（問題なし）
×：Ｌ＊値及び目視のいずれもが不十分である（不良）
【００７７】
【表２】
2020084072.tif 000003
【００７８】
【表３】
2020084072.tif 000004
【００７９】
表２〜３の結果から、重合体（Ｂ）の含有量は、無機顔料（Ａ）１００質量部に対して７．０質量部を超え、４５質量部以下において、粘度および粗大粒子の増大が抑制された、かつ良好な白色度を得られることがわかる。